ДОБАВКА ДЛЯ БЕТОННОЙ СМЕСИ
ADDITIVE FOR CONCRETE MIXTURE

Изобретение относится к области производства бетона разной плотности и строительных растворов и может быть использовано в промышленном и гражданском строительстве, и по специальному назначению.
Известна добавка для бетонной смеси (RU №2058947, C04B 28/00, бюл. №12 от 27.04.96), состоящая из цитрогипса и фильтрата цитрата кальция.
Недостатком данного технического решения является пониженное значение прочности при сжатии в раннем и проектном возрасте, повышенное значение водопоглощения и пониженное значение морозостойкости.
Известна добавка для бетонной смеси, состоящая из хромата калия и соединений магния (SU №827440, C04B 28/02, от 07.05.81).
Недостатком данного технического решения является пониженное значение прочности при сжатии в раннем и проектном возрасте, повышенное значение водопоглощения и пониженное значение морозостойкости.
3
3
Наиболее близкой к заявляемой добавке для бетонной смеси является добавка (RU №2123482, C04B 28/00, от 19.06.97), содержащая последрожжевую барду с содержанием сухих веществ 3,5-4,5 мас.%, при этом pH - 4,5-5,5 и плотность - 1,014 г/см, модификатор, представленный вспученным поризованным продуктом с объемным весом 0,6 г/см - 3,0±0,5 мас.%.
Недостатком данного технического решения является пониженное значение прочности при сжатии в раннем и проектном возрасте, повышенное значение водопоглощения и пониженное значение морозостойкости.
Задачей изобретения является создание новой добавки для бетонной смеси, использование которой позволило бы достичь технического результата, состоящего в повышении прочности при сжатии в раннем и проектном возрасте, уменьшении водопоглощения и повышении морозостойкости бетона разной плотности или строительного раствора.
3
Поставленная задача достигается тем, что добавка для бетонной смеси включает последрожжевую барду и модификатор, представленный фтористым натрием, бихроматом калия и гидроокисью кальция, а последрожжевая барда имеет плотность - 1,016 г/см, pH - 5,0-6,0, содержание сухих веществ - 4,0-5,0 мас.%, при следующем весовом соотношении компонентов, мас.%:
Последрожжевая барда
94,00-96,10
Фтористый натрий
0,45-0,50
Бихромат калия
0,45-0,50
Гидроокись кальция
3,00-5,00
3
Новым, по сравнению с известными добавками в бетон, является сочетание известной последрожжевой барды, имеющей плотность - 1,016 г/см, pH - 5,0-6,0, содержание сухих веществ - 4,0-5,0 мас.%, с модификатором, состоящим из фтористого натрия, бихромата калия и гидроокиси кальция.
4
3
4
2
-3
Использование бихромата калия способствует окислению всех форм азота, входящих в состав фильтрата до нитратной формы азота, которая практически отсутствует в исходном фильтрате, но ее присутствие заметно усиливает активирующее действие фильтрата; фтористый натрий в основном оказывает консервирующее действие, т.е. блокирует возможный остаточный процесс брожения массы, лежащий в основе получения основного продукта дрожжей, отходом которого является последрожжевая барда, и при этом дополнительно усиливает активирующее действие фильтрата; гидроокись кальция оказывает стабилизирующее и дополнительно активирующее действие, т.к. выводит из фильтрата группу PO , образуя труднорастворимые соединения Ca(PO).
Таким образом, фильтрат дрожжевого производства в присутствии указанного модификатора обладает эффективным активирующим действием, что позволяет достичь требуемого технического результата.
На дату подачи заявки, по мнению авторов и заявителя, заявляемая добавка в бетонную смесь не известна и данное техническое решение обладает мировой новизной.
Заявленная совокупность существенных признаков проявляет новое свойство: повышение прочности бетона в раннем и проектном возрасте, уменьшение водопоглощения и повышение морозостойкости по сравнению с прототипом.
Именно другое свойство совокупности, не равное известным свойствам отличительных признаков, позволяет признать эту совокупность по сравнению с известными в науке и технике решениями новой, а заявляемое изобретение - соответствующим критерию охраноспособности - изобретательский уровень.
Заявляемое изобретение промышленно применимо и может быть использовано для изготовления добавки для бетонной смеси.
Пример конкретного выполнения
1. Приготовление добавки
Дозируют:
3
- фильтрат дрожжевого производства, имеющий плотность - 1,016 г/см, pH - 5,5±0,5, содержание сухих веществ - 4,5±0,5 мас.%;
- фтористый натрий;
- бихромат калия;
- гидроокись кальция.
Отдозированные компоненты транспортируют в смеситель с тихоходной мешалкой, где осуществляется перемешивание в течение 30 минут и получается готовая добавка для бетонной смеси.
Готовый продукт транспортируют в вертикальную конусообразную емкость, снабженную подводом сжатого воздуха для периодического барботирования добавки, с целью предотвращения возможного выпадения осадка.
2. Приготовление бетонной или растворной смеси
Дозируют:
- добавку в количестве 1 мас.% от массы цемента;
- воду;
- цемент;
- песок;
- щебень.
Отдозированную добавку транспортируют в отдозированную воду затворения и далее все отдозированные компоненты транспортируют в бетоносмеситель, где осуществляется тщательное перемешивание всех компонентов; далее приготовление бетонной смеси осуществляется по технологии, принятой на заводе.
Оценка эффективности действия добавки осуществлялась по параметрам прочности при сжатии в раннем и проектном возрасте по ГОСТ 10180-90 «Бетоны. Методы определения прочности по контрольным образцам»; по водопоглощению - по ГОСТ 12730.3-78 (1994) «Бетоны. Метод определения водопоглощения» и по значению морозостойкости - по ГОСТ 10060(0-2)-95 «Бетоны. Методы определения морозостойкости». Полученные результаты для бетона класса В22,5 при следующем соотношении: Ц:П:Щ=1:2,13:2,61 представлены в таблице.
Анализ полученных данных показывает, что при использовании заявляемой добавки прочность при сжатии в возрасте 3-х суток увеличивается на 71,9%, в проектном возрасте - на 43%, водопоглощение уменьшается на 27% и морозостойкость увеличивается в 3 раза.